БИМОДАЛЬНЫЙ ПОЛИЭТИЛЕН ВЫСОКОЙ ПЛОТНОСТИ С УЛУЧШЕННОЙ СТОЙКОСТЬЮ К РАСТРЕСКИВАНИЮ ПОД ВОЗДЕЙСТВИЕМ ОКРУЖАЮЩЕЙ СРЕДЫ ДЛЯ ФОРМОВАНИЯ РАЗДУВОМ

1. Бимодальная полиэтиленовая композиция, включающая:
по меньшей мере один высокомолекулярный полиэтиленовый компонент, имеющий молекулярно-массовое распределение ((ММР) (MWD)) от примерно 6 до примерно 9, содержание короткоцепочечного разветвления менее примерно 2 разветвлений на 1000 углеродных атомов главной цепи и Mz примерно 1100000 или более; и
по меньшей мере один низкомолекулярный полиэтиленовый компонент,
в которой:
отношение средневесовой молекулярной массы высокомолекулярного полиэтиленового компонента к средневесовой молекулярной массе низкомолекулярного полиэтиленового компонента составляет примерно 20 или менее; и
3
композиция имеет плотность около 0,94 г/см или более, СРВОС (ESCR) примерно 600 ч или более и процент разбухания экструдата примерно 70% или более.
2. Композиция по п.1, в которой высокомолекулярный полиэтиленовый компонент имеет Mz+1 примерно 2000000 или более.
3. Композиция по любому из пп. 1 и 2, в которой высокомолекулярный полиэтиленовый компонент имеет содержание сомономера от примерно 0, 3 до примерно 1 мол.%.
3
4. Композиция по п.1, в которой композиция имеет плотность примерно 0,96 г/см или более.
5. Композиция по п.1, в которой высокомолекулярный полиэтиленовый компонент присутствует в количестве примерно 60% или менее от массы композиции.
6. Композиция по п.1, в которой высокомолекулярный полиэтиленовый компонент присутствует в количестве примерно 50% или менее от массы композиции.
7. Композиция по п.1, в которой отношение средневесовой молекулярной массы высокомолекулярного полиэтиленового компонента к средневесовой молекулярной массе низкомолекулярного полиэтиленового компонента составляет примерно 15 или менее.
8. Бимодальная полиэтиленовая композиция, включающая:
по меньшей мере один высокомолекулярный полиэтиленовый компонент, имеющий молекулярно-массовое распределение ((ММР) (MWD)) от примерно 6 до примерно 9, Mz примерно 1100000 или более и Mz+1 примерно 2000000 или более, и
по меньшей мере один низкомолекулярный полиэтиленовый компонент, имеющий молекулярную массу примерно 50000 или менее,
в которой
3
композиция имеет плотность около 0,94 г/см или более, СРВОС (ESCR) примерно 600 ч или более и процент разбухания экструдата примерно 70% или более.
9. Композиция по п.8, в которой высокомолекулярный полиэтиленовый компонент имеет содержание короткоцепочечных разветвлений от примерно 1,0 до примерно 2,0 разветвлений на 1000 углеродных атомов главной цепи.
10. Композиция по п.8, в которой высокомолекулярный полиэтиленовый компонент имеет содержание короткоцепочечных разветвлений менее примерно 2 разветвлений на 1000 углеродных атомов главной цепи.
11. Композиция по любому из пп. 8-10, в которой высокомолекулярный полиэтиленовый компонент имеет содержание сомономера от примерно 0, 3 до примерно 1 мол.%.
12. Композиция по п.8, в которой высокомолекулярный полиэтиленовый компонент присутствует в количестве примерно 50% или менее от массы композиции.
13. Композиция по п.8, в которой отношение средневесовой молекулярной массы высокомолекулярного полиэтиленового компонента к средневесовой молекулярной массе низкомолекулярного полиэтиленового компонента составляет примерно 20 или менее.
14. Композиция по п.8, в которой отношение средневесовой молекулярной массы высокомолекулярного полиэтиленового компонента к средневесовой молекулярной массе низкомолекулярного полиэтиленового компонента составляет примерно 15 или менее.
15. Экструдированная бутыль, включающая:
бимодальную полиэтиленовую композицию, имеющую по меньшей мере один высокомолекулярный полиэтиленовый компонент, имеющий молекулярно-массовое распределение ((ММР) (MWD)) от примерно 6 до примерно 9 и содержание короткоцепочечных разветвлений менее примерно 2 разветвлений на 1000 углеродных атомов главной цепи, в которой:
высокомолекулярный полиэтиленовый компонент присутствует в количестве примерно 50% или менее от массы композиции; и
3
композиция имеет плотность около 0,94 г/см или более, СРВОС (ESCR) примерно 600 ч или более и процент разбухания экструдата примерно 70% или более; и где
бутыль формуется раздувом таким образом, что имеет толщину стенки от примерно 0,01 до примерно 0,03 дюйма и массу по меньшей мере 70 г.
16. Бутыль по п. 15, в которой высокомолекулярный полиэтиленовый компонент имеет Mz+1 примерно 2000000 или более.
17. Бутыль по любому из пп.15 и 16, в которой содержание короткоцепочечных разветвлений составляет от примерно 1,0 до примерно 2,0 разветвлений на 1000 углеродных атомов главной цепи.
18. Бутыль по п.15, в которой высокомолекулярный полиэтиленовый компонент имеет содержание сомономера от примерно 0, 3 до примерно 1 мол.%.
19. Бутыль по п.15, дополнительно содержащая по меньшей мере один низкомолекулярный полиэтиленовый компонент, имеющий молекулярную массу примерно 50000 или менее.
20. Бутыль по п.15, в которой высокомолекулярный полиэтиленовый компонент присутствует в количестве примерно 60% или менее от массы композиции.
21. Бутыль по п.15, в которой отношение средневесовой молекулярной массы высокомолекулярного полиэтиленового компонента к средневесовой молекулярной массе низкомолекулярного полиэтиленового компонента составляет примерно 20 или менее.
22. Бутыль по п.15, в которой толщина стенки составляет от примерно 0,017 до примерно 0,026 дюйма, и масса бутыли составляет по меньшей мере 75 г.